(57)【要約】      （修正有）【課題】着色剤が着色重合体粒子内に均一かつ極めて微細に分散され、印字濃度や色調に優れた重合トナーを、連続して、安定的、かつ効率良く製造する。【解決手段】重合性単量体、及び着色剤を含んでなる単量体混合物を、メディア式分散機で分散し、分散重合性単量体混合物とする分散工程、得られた分散重合性単量体混合物に、帯電制御剤を溶解または分散させ分散重合性単量体組成物とする工程、分散重合性単量体組成物を水系分散媒体中で造粒し液滴を形成する造粒工程、及び該液滴を重合開始剤の存在下に重合する重合工程を含み、該分散工程において、該単量体混合物の粘度が、１０ｍＰａ・ｓ以上、３，０００ｍＰａ・ｓ以下、であり、該単量体混合物の粘度と、該メディア式分散機による分散後の単量体混合物の粘度との比が、１．０以上、１０以下、となるように分散する。【選択図】なし【特許請求の範囲】
【請求項１】
重合性単量体及び着色剤を含んでなる単量体混合物を、メディア式分散機で分散し、分散重合性単量体混合物とする分散工程、
得られた分散重合性単量体混合物に、帯電制御剤を溶解または分散させ分散重合性単量体組成物とする工程、
分散重合性単量体組成物を水系分散媒体中で造粒し液滴を形成する造粒工程、及び
該液滴を重合開始剤の存在下に重合する重合工程
を含み、
該分散工程において、
該単量体混合物の粘度が、１０ｍＰａ・ｓ以上、３，０００ｍＰａ・ｓ以下であり、
粘度増加率が１．０以上、１０以下であることを特徴とする重合トナーの製造方法。（粘度増加率は、該単量体混合物の粘度に対する、該分散重合性単量体混合物の粘度の比で表される。）
【請求項２】
該メディア式分散機が、メディア分離スクリーンを有するメディア式分散機であることを特徴とする請求項１に記載の重合トナーの製造方法。
【請求項３】
該単量体混合物が、重合性単量体に着色剤を予備分散することにより得られるものであることを特徴とする請求項１又は２に記載の重合トナーの製造方法。
【請求項４】
該メディア式分散機に用いるメディア粒子の粒径が、０．０５ｍｍ以上、０．５ｍｍ以下、であることを特徴とする請求項１乃至３のいずれかに記載の重合トナーの製造方法。
【発明の詳細な説明】
【技術分野】
【０００１】
本発明は、電子写真法による、複写機、ファクシミリ及びプリンター等の現像に用いられる重合トナーの製造方法に関するものである。
【背景技術】
【０００２】
近年、電子写真法を用いた複写機、プリンター等の画像形成装置は、急速にカラー化が進んでいる。カラー印刷では、写真等の高精細な画像の印刷も行なうことから、特に、高解像度で色再現性のよい印刷が求められており、その要求に対応できる高品質のカラートナーが必要とされている。
【０００３】
上記のような要求に対して、球形のトナーを用いると、転写性、現像性が向上し、高解像度に適していることが知られている。また、懸濁重合法、及び乳化重合法等の重合法が、球形のトナーを効率良く生産できることから、その製造法として適している（重合法により製造されたトナーを重合トナーという。）。
【０００４】
上記のような重合法では、重合性単量体に着色剤を均一かつ極めて微細に分散させた後、得られた液を水系分散媒体中に乳化あるいは懸濁、さらに造粒し、その微細な液滴を形成し、重合することで、着色重合体粒子を得る。ここで、前記色再現性の良い印刷が出来る重合トナーを得るには、着色剤が、上記重合性単量体中に、微細且つ均一に分散した状態でなければならない。着色剤を微細且つ均一に分散させるには、重合性単量体と着色剤を含有する単量体混合物に高いせん断力をかけて攪拌する方法があり、例えば、各種のメディア式分散機を用いることが一般的である。
【０００５】
例えば、特許文献１には、該メディア式分散機で、単量体系（本発明の単量体混合物に相当）に着色剤を分散する際に、単量体系の初期粘度を１ｍＰａ・ｓから１００ｍＰａ・ｓの範囲になるように調製し、この調製した液の分散後の粘度を、初期粘度の１０倍以上、１，０００倍以下（本願の粘度増加率に相当）とする方法が提案されている。実施例では、該メディア式分散機として、分離部をもつメディア式分散機が用いられている。この方法では、分散処理中に、粘度が大幅に変化するため着色剤の均一な分散が行なわれ難く、さらに、メディア粒子が分離部に偏在し、分散効率が低下するため、着色剤の分散レベルが不十分、もしくは分散に要する時間が長くなり、生産効率が大幅に低下しやすいという問題があった。
【０００６】
また、特許文献２には、メディア型分散機（メディア式分散機）を用いて、攪拌体（ローター）の先端速度（周速）を３〜２０ｍ／ｓ、滞留時間を０．０３〜０．５時間にし、着色剤の分散を行ない、トナーを製造する方法が提案されている。しかしながら、この方法でも、特に高い分散レベルが求められるカラートナーの場合、必要な分散レベルが得られないか、もしくは、その分散レベルに達するまでに非常に長い時間を要してしまい、生産性が悪化するという問題があった。
【０００７】
【特許文献１】特開平６−７５４２９
【特許文献２】特開２００２−４０７１５
【発明の開示】
【発明が解決しようとする課題】
【０００８】
本発明の課題は、着色剤が着色重合体粒子内に均一かつ極めて微細に分散され、印字濃度や色調に優れた重合トナーを、連続して、安定的、かつ効率良く製造する方法を提供することである。
【課題を解決するための手段】
【０００９】
本発明者らは、単量体混合物中の着色剤の分散を行なう、分散工程について、鋭意検討を行なった結果、一定の範囲の粘度（初期粘度）を持つ単量体混合物を、メディア式分散機を用いて分散処理を行ない、該単量体混合物の粘度と、該メディア式分散機による分散後の単量体混合物の粘度との比（本発明では粘度増加率と表す。）が特定の範囲になるように、分散処理を行なうことにより、上記課題が解決できることを見出した。
【００１０】
すなわち、本発明によれば、重合性単量体、及び着色剤を含んでなる単量体混合物を、メディア式分散機で分散し、分散重合性単量体混合物とする分散工程、得られた分散重合性単量体混合物に、帯電制御剤を溶解または分散させ分散重合性単量体組成物とする工程、分散重合性単量体組成物を水系分散媒体中で造粒し液滴を形成する造粒工程、及び該液滴を重合開始剤の存在下に重合する重合工程を含み、該分散工程において、該単量体混合物の粘度が、１０ｍＰａ・ｓ以上、３，０００ｍＰａ・ｓ以下であり、該粘度増加率が、１．０以上、１０以下、となるよう分散を行ない、重合トナーを製造することにより、着色剤が着色重合体粒子内に均一かつ極めて微細に分散され、印字濃度や色調に優れた重合トナーを、安定的、かつ効率良く製造できることを見出した。
【００１１】
さらに、本発明によれば、該メディア式分散機が、メディア分離スクリーンを有するメディア式分散機であることが好ましく、該単量体混合物が、重合性単量体に着色剤を予備分散することにより得られるものであることがより好ましい。
【００１２】
また、本発明によれば、該メディア式分散機に用いるメディア粒子の粒径が、０．０５ｍｍ以上０．５ｍｍ以下であることが好ましい。
【発明の効果】
【００１３】
本発明により、印字濃度や色調に優れた印刷が可能な重合トナーを、安定的、かつ効率良く製造する方法が提供される。
【発明を実施するための最良の形態】
【００１４】
以下、本発明の重合トナー及びその製造方法について説明する。
本発明の重合トナーは、以下のように製造される。
重合性単量体及び着色剤を含む単量体混合物を、１０ｍＰａ・ｓ以上、３，０００ｍＰａ・ｓ以下の粘度に調整したのち、メディア式分散機により、分散し、分散重合性単量体混合物とする分散工程を行なう。さらに、この分散重合性単量体混合物に、帯電制御剤、必要に応じて、離型剤等のその他の添加剤を添加して、分散重合性単量体組成物とする。この分散重合性単量体組成物を、水系媒体に乳化または懸濁させ、造粒を行ない、液滴を形成し、重合開始剤の存在下に、重合を行ない、着色重合体粒子の水分散液が得られる。この水分散液を、洗浄・脱水・乾燥し、必要に応じて分級を行ない、さらに必要に応じて、外添剤またはキャリアを添加して、重合トナー（重合トナーの現像剤）を得る。
【００１５】
本発明で重合性単量体は、重合可能な化合物をいう。
重合性単量体の主成分としてモノビニル単量体を使用する。モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリロニトリル、メタクリロニトリル、アクリルアミド、メタクリルアミド等のアクリル酸の誘導体、及びメタクリル酸の誘導体；エチレン、プロピレン、及びブチレン等のオレフィン；塩化ビニル、塩化ビニリデン、及びフッ化ビニル等のハロゲン化ビニル及びハロゲン化ビニリデン；酢酸ビニル、及びプロピオン酸ビニル等のビニルエステル；ビニルメチルエーテル、及びビニルエチルエーテル等のビニルエーテル；ビニルメチルケトン、及びメチルイソプロペニルケトン等のビニルケトン；２−ビニルピリジン、４−ビニルピリジン、及びＮ−ビニルピロリドン等の含窒素ビニル化合物が挙げられる。これらのモノビニル単量体は、単独で用いてもよいし、複数を組み合わせて用いてもよい。これらのうち、モノビニル単量体として、スチレン、スチレン誘導体、又はアクリル酸もしくはメタクリル酸の誘導体が、好適に用いられる。
【００１６】
モノビニル単量体は、それを重合して得られる、ポリマーのＴｇが８０℃以下になるように選択することが好ましい。モノビニル単量体を単独で、あるいは２種以上を組み合わせて使用することにより、ポリマーのＴｇを所望の範囲に調整することができる。
【００１７】
重合性単量体として、モノビニル単量体とともに、任意の架橋性単量体をホットオフセット改善のために用いることが好ましい。架橋性単量体とは、２つ以上の重合可能な官能基を持つモノマーのことをいう。架橋性単量体としては、例えば、ジビニルベンゼン、ジビニルナフタレン、及びこれらの誘導体等の芳香族ジビニル化合物；エチレングリコールジメタクリレート、及びジエチレングリコールジメタクリレート等のポリアルコールの不飽和ポリカルボン酸ポリエステル；Ｎ，Ｎ−ジビニルアニリン、及びジビニルエーテル等のその他のジビニル化合物；３個以上のビニル基を有する化合物；等を挙げることができる。これらの架橋性単量体は、それぞれ単独で、あるいは２種以上組み合わせて用いることができる。本発明では、架橋性単量体を、モノビニル単量体１００重量部に対して、通常、０．１〜５重量部、好ましくは０．３〜２重量部の割合で用いることが望ましい。
【００１８】
また、さらに、重合性単量体として、モノビニル単量体とともに、マクロモノマーを用いると、保存性と低温での定着性とのバランスが良好になるので好ましい。マクロモノマーは、分子鎖の末端に重合可能な炭素−炭素不飽和二重結合を有するもので、数平均分子量が、通常、１，０００〜３０，０００の反応性の、オリゴマーまたはポリマーである。
マクロモノマーは、モノビニル単量体を重合して得られる重合体のガラス転移温度よりも、高いガラス転移温度を有する重合体を与えるものが好ましい。マクロモノマーの量は、モノビニル単量体１００重量部に対して、通常、０．０１〜１０重量部、好ましくは０．０３〜５重量部、さらに好ましくは０．０５〜１重量部である。
【００１９】
本発明では、着色剤を用いるが、カラートナー（通常は、ブラック、シアン、イエロー、マゼンタの４色のトナーで構成される。）を作製する場合、通常、ブラック着色剤、シアン着色剤、イエロー着色剤、マゼンタ着色剤をそれぞれ用いてそれぞれのトナーを製造する。
【００２０】
ブラック着色剤としては、カーボンブラック、チタンブラック、並びに酸化鉄亜鉛、及び酸化鉄ニッケル等の磁性粉、オイルブラック、並びにチタンホワイト等の、着色剤や染料を用いることができる。
【００２１】
イエロー着色剤としては、例えば、アゾ系着色剤、縮合多環系着色剤等の化合物が用いられる。具体的にはＣ．Ｉ．ピグメントイエロー３、１２、１３、１４、１５、１７、６２、６５、７３、７４、８３、９０、９３、９７、１２０、１３８、１５５、１８０、１８１、１８５、及び１８６等が挙げられ、これらを１種、又は複数種を混合して用いる。
【００２２】
マゼンタ着色剤としては、例えば、アゾ系着色剤、縮合多環系着色剤等の化合物が用いられる。具体的にはＣ．Ｉ．ピグメントレッド３１、４８、５７、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２５１、及びＣ．Ｉ．ピグメントバイオレット１９等が挙げられ、これらを１種、又は複数種を混合して用いる。
【００２３】
シアン着色剤としては、例えば、銅フタロシアニン化合物、その誘導体及び、アントラキノン化合物等が利用できる。具体的にはＣ．Ｉ．ピグメントブルー２、３、６、１５、１５：１、１５：２、１５：３、１５：４、１６、１７、及び６０等が挙げられ、これらを１種、又は複数種を混合して用いる。
着色剤の量は、モノビニル単量体１００重量部に対して、好ましくは１〜１０重量部である。
【００２４】
着色剤の分散状態を安定化するために、また、単量体混合物の粘度（初期粘度）を調整するため、これに、顔料分散剤を添加することが好ましい。顔料分散剤としては、アルミニウムカップリング剤、シランカップリング剤、及びチタンカップリング剤等のカップリング剤が好ましい。顔料分散剤は、重合性単量体１００重量部当たり、通常０．０５〜３．０重量部、好ましくは０．１〜２．０重量部の割合で使用される。均一な分散を効率良く行なうためには、顔料分散剤は、後述する予備分散工程を行なう場合、予備分散工程の前もしくは途中、又は分散工程の前もしくは途中に、添加することが好ましく、予備分散工程の前に添加することがより好ましく、予備分散を行なわない場合、分散工程前に行なうことがより好ましい。
【００２５】
本発明では、帯電制御剤を用いる。帯電制御剤としては、各種の正帯電性、または負帯電性の帯電制御剤を用いることができる。例えば、カルボキシル基または含窒素基を有する有機化合物の金属錯体、含金属染料、ニグロシン等の帯電制御剤；４級アンモニウム基含有共重合体又はその塩、スルホン酸基含有共重合体又はその塩等の帯電制御樹脂；等を用いることができる。これらのうち、４級アンモニウム基含有共重合体又はその塩、スルホン酸基含有共重合体又はその塩等の帯電制御樹脂を用いると、トナーの印字耐久性が良好になることから、好ましい。帯電制御剤は、モノビニル単量体１００重量部に対して、通常０．０１〜１０重量部、好ましくは０．０３〜８重量部の割合で用いられる。
【００２６】
帯電制御剤は、通常、分散工程後に分散重合性単量体混合物へ添加するが、添加量の一部を予備分散工程前または分散工程前に添加しても良い。その場合、顔料分散剤と同じく、着色剤の分散を安定化することができる。
【００２７】
また、単量体混合物に、分子量調整剤を含有させることが好ましい。該分子量調整剤としては、例えばｔ−ドデシルメルカプタン、ｎ−ドデシルメルカプタン、ｎ−オクチルメルカプタン、及び２，２，４，６，６−ペンタメチルヘプタン−４−チオール等のメルカプタン類が挙げられる。上記分子量調整剤は、重合開始前または重合途中に添加することができる。上記分子量調整剤の量は、モノビニル単量体１００重量部に対して、好ましくは０．０１〜１０重量部であり、更に好ましくは０．１〜５重量部である。
【００２８】
さらに、その他の添加剤として、離型剤を用いることが好ましい。離型剤としては、トナーの離型剤として用いられるものであれば特に制約無く用いることができる。例えば、低分子量ポリエチレン、低分子量ポリプロピレン、及び低分子量ポリブチレン等の低分子量ポリオレフィンワックス類；分子末端酸化低分子量ポリプロピレン、分子末端をエポキシ基に置換した低分子量末端変性ポリプロピレン、これらと低分子量ポリエチレンのブロックポリマー、分子末端酸化低分子量ポリエチレン、分子末端をエポキシ基に置換した低分子量ポリエチレン、及びこれらと低分子量ポリプロピレンのブロックポリマー等の末端変性ポリオレフィンワックス類；キャンデリラ、カルナウバ、ライス、木ロウ、及びホホバ等の植物系天然ワックス；パラフィン、マイクロクリスタリン、及びペトロラクタム等の石油系ワックス及びその変性ワックス；モンタン、セレシン、及びオゾケライト等の鉱物系ワックス；フィッシャートロプシュワックス等の合成ワックス；ペンタエリスリトールテトラミリステート、ペンタエリスリトールテトラパルミテート、ペンタエリスリトールテトラステアレート、及びペンタエリスリトールテトララウレート等のペンタエリスリトールエステル；ジペンタエリスリトールヘキサミリステート、ジペンタエリスリトールヘキサパルミテート、及びジペンタエリスリトールヘキサラウレート等のジペンタエリスリトールエステル；等が挙げられる。これらは１種を単独で用いてもよく、２種以上を組み合わせて用いてもよい。
上記離型剤は、モノビニル単量体１００重量部に対して、好ましくは０．１〜３０重量部用いられ、更に好ましくは１〜２０重量部用いられる。
【００２９】
１．予備分散工程
予備分散工程は、分散工程の前に、予め、メディア式分散機以外と異なる高剪断力の撹拌装置により、重合性単量体に着色剤を分散する工程である。本発明では、分散工程を連続してより安定的に行なうことができることから、予備分散工程が行なわれることが好ましい。予備分散工程では、重合性単量体、着色剤を含む重合性単量体混合物が、予備分散され、予備分散重合性単量体混合物となる。
【００３０】
本発明において、上記の「重合性単量体混合物」は、重合性単量体、着色剤を含み、着色剤の分散が行なわれていない混合物のことを言う。上記「単量体混合物」は、分散工程に供される、重合性単量体及び着色剤を含む混合物のことである。
【００３１】
予備分散工程で、重合性単量体混合物中の着色剤に、機械的剪断力を与え、予備分散を行なう予備分散機としては、高剪断力の撹拌装置を使用するのがより好ましい。
高剪断力の撹拌装置としては、例えば、製品名：マイルダー（荏原製作所社製）、製品名：キャビトロン（ユーロテック社製）、及び製品名：ＤＲＳ２０００（ＩＫＡ社製）等の同心上に配置された櫛歯形状の回転子（ローター）及び固定子を高速で回転させ、その回転子内側から固定子外側に攪拌する液を流通させて回転子と固定子との間隙で分散液を撹拌させる装置；製品名：クレアミックスＣＬＭ−０．８Ｓ（エム・テクニック社製）等の高速で回転するローターとそれを取り囲むスクリーンに生じる剪断力、衝突力、圧力変動、キャビテーション、及びポテンシャルコアの作用によって攪拌する装置；製品名：ＴＫホモミキサー（特殊機化工業社製）等のタービン型撹拌機；及び、製品名：ＴＫフィルミックス（特殊機化工業社製）等の処理する液を遠心力によって分散槽側壁に押し付けて、液膜を形成し、該液膜に超高速で回転する撹拌具の先端が触れることによって攪拌する装置；等が挙げられる。
【００３２】
前記予備分散機のローター先端部の周速は、１５ｍ／ｓ〜６０ｍ／ｓ、好ましくは１７ｍ／ｓ〜５５ｍ／ｓ、より好ましくは２０ｍ／ｓ〜５０ｍ／ｓである。この範囲を超えると、単量体混合物の温度が上昇し、重合反応が一部進行してしまい、重合トナーの定着性が悪化したり、重合のロットごとで安定した定着性の重合トナーが得られなかったりする。
【００３３】
なお、予備分散機によって予備分散を行なう場合、剪断発熱によって予備分散を行なっている重合性単量体混合物の温度が上昇するのを防止するために、予備分散前の液温から予備分散後の液温への上昇幅を強制冷却によって、３０℃以下、好適には２０℃以下に抑えながら予備分散を行なうことが好ましい。
【００３４】
２．分散工程
分散工程は、予備分散工程を行なわなかった場合は重合性単量体混合物、予備分散工程を行なった場合は予備分散重合性単量体混合物を、単量体混合物として用い、この単量体混合物が、メディア式分散機により、分散される工程である。分散工程により得られた混合物を、「分散重合性単量体混合物」と呼ぶ。
【００３５】
本発明における分散工程では、該単量体混合物として、１０ｍＰａ・ｓ以上３，０００ｍＰａ・ｓ以下の粘度である単量体混合物を、メディア式分散機に入れ分散を行なう。単量体混合物の粘度を上記範囲とするには、例えば、着色剤の種類、着色剤の添加量等を調整したり、顔料分散剤の添加を行なったりする。好ましくは、予備分散工程を行なうことにより、さらに調整することができる。上記のように分散を行なうことにより、着色剤が着色重合体粒子内に均一かつ極めて微細に分散され、分散工程が安定的、かつ効率良く行なわれる。さらに、着色剤等による凝集物がメディア式分散機内に蓄積しにくくなるので、メディア式分散機を分解しケーシング内のクリーニングをすることなく、連続して操業することが出来る。
上記の粘度は、以下のように、測定される。
単量体混合物、及び分散重合性単量体混合物の粘度は、Ｂ型粘度計（ブルックフィールド社製、機器名「デジタル・レオメータＤＶ−Ｉ＋」）を用いて行なった。試料を、恒温水槽を用いて２５℃にしたのち、スピンドル回転数６０ｒｐｍで、１分間スピンドルを回転させた後、粘度を測定する。
上記スピンドルは、下記の測定粘度範囲により、以下のものを用いる。
１００ｍＰａ・ｓ未満：スピンドルＮｏ．１
１００ｍＰａ・ｓ以上２００ｍＰａ・ｓ未満：スピンドルＮｏ．２
２００ｍＰａ・ｓ以上１５００ｍＰａ・ｓ未満：スピンドルＮｏ．３
【００３６】
また、本発明では、分散前の単量体混合物の粘度に対する、分散後の単量体混合物の粘度との比で表される粘度増加率が、１．０以上、１０以下、となるよう分散を行なう。上記範囲で分散を行なうことにより、同じく、着色剤が着色重合体粒子内に均一かつ極めて微細に分散され、分散工程が安定的、かつ効率良く行なわれることを可能にする。
該粘度増加率を上記範囲とするには、例えば、分散工程で用いる分散機の循環回数を下記のように調整したり、メディア式分散機の運転条件の調整を下記のように行なったり、メディア粒子の粒径を特定の範囲としたり、さらに、前記の方法により単量体混合物の粘度を調整することにより行なうことができる。
【００３７】
分散工程での循環回数は、前述のように分散工程での粘度増加率を調整することや、使用するメディア式分散機の大きさ、着色剤の種類、及び分散の処理を行なう単量体混合物量等を勘案して決められ、好ましくは１〜３０回、より好ましくは３〜３０回である。
循環回数は、以下のように計算される。すなわち、循環回数１回とは、単量体混合物量の投入量だけ、分散機に単量体混合物が供給されたことを表す。なお、後述のワンパス方式の場合も、下記式に基づき、循環回数を用いる。
【００３８】
循環回数θ（回）＝ｔ・Ｖ／Ｗ ＝ｔ／Ｔ
循環に要する時間ｔ＝Ｗ／Ｖ
ｔ：分散を行なう時間ｔ（分）
Ｔ：１循環に要する時間ｔ（分／回）
Ｗ：単量体混合物の投入量（Ｌ）
Ｖ：単位時間あたり分散処理液量（Ｌ／分）
【００３９】
メディア式分散機のローター先端部の周速は、好ましくは２ｍ／ｓ以上、より好ましくは４ｍ／ｓ以上、特に好ましくは８ｍ／ｓ以上である。周速を大きくすることにより、着色剤の分散を短時間で効率よく行なうことができる。
【００４０】
本発明の分散工程では、メディア式分散機を使用するが、分散工程を行なうシステムの一例を、図１に示す。このシステムは、メディア式分散機１とホールディングタンク５とを、ライン１２及び１４からなる下方フローと、ライン１５からなる上方フローとにより接続した構成を有している。
【００４１】
上記システムによる分散工程においては、まず、ホールディングタンク５内に、単量体混合物を投入する。ホールディングタンク５内へ投入した単量体混合物は、循環ポンプ１３を稼動させることにより、バルブ１１、ライン１２、循環ポンプ１３、及びライン１４を経て、メディア式分散機１の液体供給口３からケーシング（容器またはステーターともいう）２内に導入され、メディア式分散機１内で強力な剪断力を受けて、その中で単量体混合物中の着色剤が微細に粉砕されて分散される。分散された単量体混合物は、液体排出口４からライン１５を経て、元のホールディングタンク５内に戻される。メディア式分散機１内を通過した単量体混合物は、着色剤の更なる均一かつ微細な分散を行なうため、再度同じメディア式分散機１内を所望の循環回数で循環させることができる。
【００４２】
また、上記のような循環方式以外のシステムとして、メディア式分散機により分散を行なった単量体混合物を、元のホールディングタンクへ戻さず、別のタンクへ導入する、ワンパス方式によるシステムを用いることも出来る。
【００４３】
本発明で使用するメディア式分散機は、ローターが回転可能にステーター内に配置され、ステーターとローターとで形成される空間にメディアが充填され、回転するローターによってメディアが動くようになっている。メディア型分散機には、ステーターの形状や置き方によって、横置型円筒式、縦置型円筒式、逆三角形状式等のタイプがある。前記メディア型分散機の具体的な市販されているものとしては、製品名：アトライタ（三井三池社製）、製品名：マイティミル（井上製作所社製）、製品名：ダイヤモンドファインミル（三菱重工社製）、製品名：ダイノミル（シンマルエンタープライゼス社製）、製品名：ピコミル（浅田鉄工社製）、製品名：スターミル（アシザワ・ファインテック社製）、及び製品名：アペックスミル（コトブキ技研社製）等を挙げることができる。
【００４４】
上記タイプのうち、横置型円筒式の分散機は粘度変化を抑えて良好な分散ができるので好ましい。より好ましくは、メディアの分離性が良いため、メディア分離スクリーンを有するメディア式分散機が用いられ、さらに好ましくは、円筒状ケーシング内に、駆動軸と、該駆動軸上に配置され該駆動軸の回転によって同時に回転可能なローター及びメディア分離スクリーンとが設置されており、該ローターの一方の端部には複数のメディア粒子排出スリットが形成された円筒状部が設けられ、該ローターの円筒状部の内側に該メディア分離スクリーンが配置され、液体供給口からケーシング内に導入された液体がメディア分離スクリーンを通過して液体排出口から排出されるように構成されており、かつ、ケーシング内面とローター外面との間に形成された内部空間内にメディア粒子を収容した、特有のメディア分離スクリーンを有するメディア式分散機（図２）が用いられる。
【００４５】
図２に、上述した特有のメディア分離スクリーンを有するメディア式分散機の断面図を示す。メディア式分散機１は、液体供給口３と液体排出口４とを有するケーシング２内に、駆動軸１９と、該駆動軸１９上に配置され該駆動軸１９の回転によって同時に回転可能なローター１６及びメディア分離スクリーン１８が設置された構造を有している。ケーシング２内面とローター１６外面との間に形成された内部空間がメディア粒子１７を収容した分散室である。ローター１６の一方の端部には、複数のメディア粒子排出スリット２３が形成された円筒状部２４が設けられており、この円筒状部２４の内側にメディア分離スクリーン１８が配置されている。液体供給口３からケーシング２内に導入された液体は、メディア分離スクリーン１８を通過して、液体排出路２５を経て液体排出口４から外部に排出されるように構成されている。液体排出路２５は、例えば、駆動軸１９とローター１６との間に設けられている。ローター１６に液体排出路２５を形成してもよい。
【００４６】
メディア式分散機１に備え付けたモーターにより、駆動軸１９を回転させると、駆動軸１９上に配置したローター１６及びメディア分離スクリーン１８が同時に回転する。重合性単量体と着色剤とを含む単量体混合物をライン１４から液体供給口３を通してケーシング２内に連続的に供給すると、ローター１６の回転により生じる遠心力とメディア粒子１７の働きにより、該単量体混合物に強力な剪断力が加わり、それによって、着色剤が微細に分散される。着色剤が微細に分散された単量体混合物は、メディア分離スクリーン１８を通過し、液体排出路２５を経て、液体排出口４から外部に排出される。
【００４７】
メディア分離スクリーン１８は、格子状または網目状のスクリーンを備えている。使用するメディア粒子１７は、メディア分離スクリーン１８の網目または格子間隔よりも大きいため、メディア分離スクリーン１８を通過することがない。
【００４８】
メディア分離スクリーン１８は、駆動軸１９上に配置され、駆動軸１９の回転により回転するため、その全体的な形状は、一般に円筒状である。すなわち、円筒の外周がスクリーンによって形成されており、円筒の一方の端部は閉塞され、他方の端部は、液体排出路２５に連通する開口が形成されている。分散処理中、着色剤が微細に分散した単量体混合物は、メディア粒子１７と共にメディア分離スクリーン１８の表面に到達するが、メディア粒子１７は、回転するメディア分離スクリーン１８の遠心力を受けて、ローター１６の円筒状部２４に形成したメディア粒子排出スリット２３を通って分散室内に戻り、着色剤が微細に分散した単量体混合物のみが液体排出口４から外部に排出される。
【００４９】
したがって、メディア分離スクリーンを有するメディア式分散機では、メディア分離スクリーン１８表面へのメディア粒子１７の滞留等の偏在を防ぐことができる。すなわち、メディア分離部でのメディア分離性に優れており、分散処理中にメディア分離部が目詰まりを起こすことによる該メディア式分散機内の圧力が上昇するのが防止される。分散処理中に該メディア式分散機内の圧力が上昇すると、運転を中止する、または運転条件を緩和する必要があるが、該メディア式分散機では、メディア分離性に優れているため、効率的な運転が可能であり、分散効率が低下することがない。
【００５０】
本発明で使用するメディア式分散機は、ローターやケーシング（ステーター）の処理する液と接する部分がロックウェルＣスケール硬さ（ＨＲＣ）が２０以上の材質からなるものであることが好ましい。ロックウェルＣスケール硬さ（ＨＲＣ）を２０以上にすることにより、ローター及びケーシングと内部空間内に充填されているメディア粒子との摺動摩擦により生じる磨耗を防ぎ、ひいては、磨耗により生じる汚染物質の分散重合性単量体混合物中へのコンタミネーションを防ぐことができる。
【００５１】
ローターの材質は、例えば、ジルコンやジルコニア等の高硬度のセラミックス、スチール等の高硬度金属、超高分子量ポリエチレンやナイロン等の高分子材料、等を用いることが好ましい。
【００５２】
メディア粒子の材質は、例えば、ジルコンやジルコニア等の高硬度のセラミックス、スチール等の高硬度金属を用いることができる。メディア粒子は、一般に球状の粒子である。
【００５３】
着色剤の分散性の観点から、メディア粒子の粒径（直径）は、０．０５ｍｍ以上０．５ｍｍ以下とすることが好ましく、０．０５ｍｍ以上０．４ｍｍ以下とすることがより好ましく、０．０８ｍｍ以上０．３５ｍｍ以下の範囲内とすることが特に好ましい。この範囲内であると、効率良く、良好な着色剤の分散を行なうことができる。
【００５４】
該メディア式分散機に内蔵させるメディア粒子の見かけの充填率は、ケーシングの内部空間を基準にして、好ましくは６０〜９５容積％、より好ましくは７０〜９０容積％である。メディア粒子の充填率を高めることにより、着色剤の粉砕・分散効率が良好となり、分散室内でのショートパスを防止することができる。
【００５５】
単量体混合物に含まれる重合性単量体は、高温に加熱されると部分的な重合を開始し易い。他方、分散を行なう単量体混合物の温度が低すぎて、粘度が高くなると、分散システム内での流動性が低下する。そのため、ホールディングタンク５内の液温が、１０〜３０℃の範囲内となるように、ジャケット８内に冷水や温水等の温度制御媒体を通して温度調整を行なうことが望ましい。同様に、該メディア式分散機内で強力な剪断力を受けると、単量体混合物の液温が上昇し、重合性単量体の部分的な重合が起こり易くなるので、メディア式分散機１のジャケット２２に冷却水等の冷却媒体を通して、単量体混合物の液温を１０〜３０℃程度の範囲内に制御することが望ましい。
【００５６】
３．分散重合性単量体組成物
以上のようにして、分散工程において、単量体混合物に含まれる着色剤が、さらに、微細かつ均一に分散され、分散重合性単量体混合物が得られる。
分散工程により得られた、分散重合性単量体混合物は、少なくとも、重合性単量体と着色剤とを含有している。この分散重合性単量体混合物は、さらに、帯電制御剤、必要に応じて、離型剤、分子量調整剤、及び顔料分散剤等のその他の添加剤を添加して「分散重合性単量体組成物」とする。
【００５７】
４．着色重合体粒子
以上のようにして得られる分散重合性単量体組成物を、水系媒体中に分散または乳化させ、重合開始剤の存在下に、重合を行ない、着色重合体粒子の水分散液が得られる。
【００５８】
重合開始剤としては、例えば過硫酸カリウム、過硫酸アンモニウム等の過硫酸塩；４，４’−アゾビス（４−シアノバレリック酸）、２，２’−アゾビス（２−メチル−Ｎ−（２−ヒドロキシエチル）プロピオンアミド、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジイソプロピルパーオキシジカーボネート、ジ−ｔ−ブチルパーオキシイソフタレート、及びｔ−ブチルパーオキシイソブチレート等の過酸化物類が挙げられる。また、上記重合開始剤と還元剤とを組み合わせたレドックス開始剤を用いてもよい。
【００５９】
上記重合開始剤の量は、重合性単量体１００重量部に対して、好ましくは０．１〜２０重量部であり、更に好ましくは０．３〜１５重量部であり、最も好ましくは０．５〜１０重量部である。重合開始剤は、後述するように、造粒され形成された液滴を含有する水系分散媒体中に添加してもよいが、分散重合性単量体組成物中にあらかじめ添加してもよい。
【００６０】
水系分散媒体には、分散安定化剤を含有させることが好ましい。該分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の金属化合物や、ポリビニルアルコール、メチルセルロース、及びゼラチン等の水溶性高分子；アニオン性界面活性剤；ノニオン性界面活性剤；両性界面活性剤；等の有機高分子化合物が挙げられる。上記分散安定化剤は１種又は２種以上を組み合わせて用いることができる。
【００６１】
上記分散安定化剤の中でも、金属化合物、特に難水溶性の金属水酸化物のコロイドを含有する分散安定化剤は、着色重合体粒子の粒径分布を狭くすることができ、洗浄後の分散安定化剤残存量が少ないので、画像を鮮明に再現することができ、環境安定性を悪化させないので好ましい。
【００６２】
分散重合性単量体組成物の重合温度は、好ましくは５０℃以上であり、更に好ましくは６０〜９５℃である。また、重合の反応時間は好ましくは１〜２０時間であり、更に好ましくは２〜１５時間である。
【００６３】
上述のようにして、重合反応により得られた着色重合体粒子は、そのままで及び外添剤を添加してトナーとして用いてもよいが、この着色重合体粒子をコア層とし、その外側にコア層と異なるシェル層を作ることで得られる、所謂コアシェル型（または、「カプセル型」ともいう）の着色重合体粒子とすることが好ましい。コアシェル型の着色重合体粒子は、低軟化点の物質よりなるコア層を、それより高い軟化点を有する物質で被覆することにより、定着温度の低温化と保存時の凝集防止とのバランスを取ることができる。
【００６４】
上記コアシェル型の着色重合体粒子を製造する方法としては特に制限はなく、従来公知の方法によって製造することができる。ｉｎ  ｓｉｔｕ重合法や相分離法が、製造効率の点から好ましい。
【００６５】
ｉｎ  ｓｉｔｕ重合法によるコアシェル型の着色重合体粒子の製造法を以下に説明する。
着色重合体粒子が分散している水系媒体中に、シェル層を形成するための重合性単量体（シェル用重合性単量体）と重合開始剤を添加し、重合することでコアシェル型の着色重合体粒子を得ることができる。
【００６６】
シェル用重合性単量体としては、前述の重合性単量体と同様なものが使用できる。その中でも、スチレン、アクリロニトリル、及びメチルメタクリレート等の、ガラス転移温度が８０℃を超える重合体が得られる単量体を、単独であるいは２種以上組み合わせて使用することが好ましい。
【００６７】
シェル用重合性単量体の重合に用いる重合開始剤（シェル用重合開始剤）としては、過硫酸カリウム、及び過硫酸アンモニウム等の過硫酸塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等のアゾ系開始剤等の水溶性重合開始剤を挙げることができる。該シェル用重合開始剤の添加量は、シェル用重合性単量体１００重量部に対して、好ましくは、０．１〜３０重量部、より好ましくは１〜２０重量部である。
【００６８】
シェル用重合性単量体の重合温度は、好ましくは５０℃以上であり、更に好ましくは６０〜９５℃である。また、重合の反応時間は好ましくは１〜２０時間であり、更に好ましくは２〜１５時間である。
【００６９】
本発明の重合トナーを構成する、着色重合体粒子、またはコアシェル型の着色重合体粒子について述べる（以下の着色重合体粒子は、コアシェル型のものとそうでないもの両方を含む）。
【００７０】
着色重合体粒子の体積平均粒径Ｄｖが好ましくは３〜１５μｍであり、更に好ましくは４〜１２μｍである。Ｄｖがこれらの範囲未満であると重合トナーの流動性が低下し、転写性が悪化したり、カスレが発生したり、印字濃度が低下する場合があり、これらの範囲を超えると画像の解像度が低下する場合がある。
【００７１】
本発明の重合トナーを構成する着色重合体粒子は、その体積平均粒径Ｄｖと個数平均粒径Ｄｐとの比Ｄｖ／Ｄｐが、好ましくは、１．０〜１．３であり、更に好ましくは、１．０〜１．２である。Ｄｖ／Ｄｐがこれらの範囲を超えると、カスレが発生したり、転写性、印字濃度、及び解像度の低下が起こったりする場合がある。着色重合体粒子の体積平均粒径、及び個数平均粒径は、例えば、製品名：マルチサイザー（ベックマン・コールター社製）等を用いて測定することができる。
【００７２】
本発明の重合トナーを構成する着色重合体粒子は、その球形度Ｓｃ／Ｓｒが、１．０〜１．３であるものを用いることが好ましく、球形度Ｓｃ／Ｓｒが、１．０〜１．２であるものを用いることが更に好ましい。球形度Ｓｃ／Ｓｒが、上記範囲を超えると、転写性が低下したり、トナーの流動性が低下し、カスレ易くなったりする場合がある。着色重合体粒子の球形度Ｓｃ／Ｓｒは、以下のように求められる。着色重合体粒子を電子顕微鏡で撮影し、得られた写真を画像処理解析装置（ニレコ社製、製品名「ルーゼックスＩＩＤ」）により、フレーム面積に対する粒子の面積率を最大２％、トータル処理数を１００個の条件で測定する。得られた１００個の着色重合体粒子の球形度Ｓｃ／Ｓｒを平均することにより求められる。
球形度＝着色重合体粒子の絶対最大長を直径とした円の面積Ｓｃ／着色重合体粒子の実質投影面積Ｓｒ
【００７３】
重合により得られた、着色重合体粒子の水分散液は、重合終了後に、常法に従い、濾過、分散安定化剤の除去、脱水、及び乾燥の操作が、必要に応じて数回繰り返されることが好ましい。
分散安定化剤として無機水酸化物等の無機化合物を使用した場合、着色重合体粒子の水分散液への酸又はアルカリの添加により、分散安定化剤を水に溶解し除去することが好ましい。分散安定化剤として、難水溶性無機水酸化物のコロイドを使用した場合には、酸を添加して、着色重合体粒子水分散液のｐＨを６．５以下に調整することが好ましい。添加する酸としては、硫酸、塩酸、及び硝酸等の無機酸、並びに蟻酸及び酢酸等の有機酸を用いることができるが、除去効率の大きいことや製造設備への負担が小さいことから、特に硫酸が好適である。
【００７４】
５．重合トナー
本発明の重合トナーは、そのままで電子写真の現像に用いることもできるが、重合トナーの帯電性、流動性、保存性等を調整するために、ヘンシェルミキサー等の高速撹拌機を用いて着色重合体粒子、外添剤、及び必要に応じてその他の粒子を混合することにより、着色重合体粒子表面に、外添剤等を付着又は埋設させることが好ましい。
【００７５】
外添剤としては、通常、流動性や帯電性を向上させる目的で使用されている無機粒子や有機樹脂粒子が挙げられる。例えば、無機粒子としては、シリカ、酸化アルミニウム、酸化チタン、酸化亜鉛、酸化錫、炭酸カルシウム、燐酸カルシウム、及び酸化セリウム等が挙げられ、有機樹脂粒子としては、メタクリル酸エステル重合体粒子、アクリル酸エステル重合体粒子、スチレン−メタクリル酸エステル共重合体粒子、スチレン−アクリル酸エステル共重合体粒子、メラミン樹脂粒子、及びコアがスチレン重合体でシェルがメタクリル酸エステル重合体で形成されたコアシェル型粒子等が挙げられる。これらのうち、シリカや酸化チタンが好適であり、疎水化処理された粒子がより好ましく、疎水化処理されたシリカの粒子が特に好ましい。外添剤の添加量は、特に限定されないが、着色重合体粒子１００重量部に対して、通常、０．１〜６重量部である。
【実施例】
【００７６】
本発明の製造方法を実施例により、さらに詳細に説明するが、本発明は以下の実施例のみに限定されるものではない。なお、部及び％は特に断りのない限り重量基準である。
本実施例において行った試験方法は以下のとおりである。
【００７７】
（着色剤の粒径測定）
単量体混合物を、帯電制御剤（スチレン／アクリル樹脂、藤倉化成株式会社製、商品名「ＦＣＡ−２０７Ｐ」）のスチレン溶液（帯電制御剤の濃度１％）で２０倍に希釈し、粒径測定用試料を作製した。得られた試料を、製品名：ＳＡＬＤ粒度分布計（島津製作所製）にて測定し、単量体混合物中の着色剤の体積平均粒径Ｄｖ、及び５１μｍ以上の体積％Ｄ５１を得た。
【００７８】
（印字濃度）
市販の非磁性一成分現像方式のプリンターに重合トナーを入れ、温度２３℃及び湿度５０％の環境下で、複写紙上に５０ｍｍ×５０ｍｍの正方形のベタ印字を行なった。その際、現像バイアス電圧を変化させて、複写紙上の重合トナーの量である、現像量Ｍ／Ａを変化させ、Ｍ／Ａが０．４５ｍｇ／ｃｍ２で、５ｍｍ×５ｍｍ正方形のベタ印字定着画像の印字濃度を、反射型濃度計（マクベス社製、機器名「ＲＤ９１８」）を用いて測定した。
Ｍ／Ａは、未定着画像をプリンターより取り出し、複写紙上に現像された重合トナーをエアーにて吹き飛ばし、下記式より計算した。
【００７９】
Ｍ／Ａ（ｍｇ／ｃｍ２）＝（Ｗ１−Ｗ２）／２５ｃｍ２
Ｗ１＝重合トナー吹き飛ばし前の複写紙の重量（ｍｇ）、
Ｗ２＝重合トナー吹き飛ばし後の複写紙の重量（ｍｇ）。
【００８０】
（粘度）
単量体混合物、及び分散重合性単量体混合物の粘度は、Ｂ型粘度計（ブルックフィールド社製、機器名「デジタル・レオメータＤＶ−Ｉ＋」）を用いて行なった。試料を、恒温水槽を用いて２５℃にしたのち、スピンドル回転数６０ｒｐｍで、１分間スピンドルを回転させた後、粘度を測定した。
上記スピンドルは、下記の測定粘度範囲により、以下のものを用いた。
１００ｍＰａ・ｓ未満：スピンドルＮｏ．１
１００ｍＰａ・ｓ以上２００ｍＰａ・ｓ未満：スピンドルＮｏ．２
２００ｍＰａ・ｓ以上１５００ｍＰａ・ｓ未満：スピンドルＮｏ．３
【００８１】
（分散工程の連続操業安定性）
分散工程終了後、メディア式分散機を解体し、ケーシングの中の様子を確認し、着色剤などの凝集物の残留状態を目視で評価した。
○：着色剤などの凝集物が、ほとんど見られない。
△：着色剤などの凝集物が、メディア式分散機内に多く残留している。
×：ケーシング内に、着色剤などの凝集物が蓄積し、単量体混合物が閉塞してしまい、分散工程が継続できない。
【００８２】
（実施例１）
図２に示すタンク１０１内に、スチレン７０重量部、アクリル酸ブチル２０重量部、ＰＲ３１とＰＲ１５０を混合したマゼンタ着色剤（富士色素社製、商品名「フジファーストカーミン５２８−１」）５．５部、及び、アルミニウム系カップリング剤（アルキルアセトアセテートアルミニウムジイソプロピレート；味の素ファインテクノ社製、商品名「ＡＬ−Ｍ」）０．２７５重量部を入れ、攪拌して、重合性単量体混合物を調製した。
【００８３】
この重合性単量体混合物を、予備分散機として、インライン型乳化分散機（株式会社荏原製作所製、商品名「マイルダー」）を用いて、ローター先端部の周速２３ｍ／ｓで、循環回数θを２６回、予備分散を行ない、予備分散重合性単量体混合物を得た。
【００８４】
次に、分散工程は、図２に示すメディア式分散機を持った、図１に示すシステムで、上記の予備分散重合性単量体混合物を単量体混合物として用いて、以下のように行なわれた。この時、該単量体混合物の着色剤のＤｖ、及びＤ５１を測定したところ、Ｄｖ＝３．１μｍ、Ｄ５１＝０％であり、粘度は、３９２ｍＰａ・ｓであった。て、
【００８５】
ケーシングの空間容積：  ５．４７Ｌ
メディア粒子：  粒径０．３ｍｍのジルコニアビーズ
メディア充填量：２６．２キログラム（充填率８５％）
メディア分離スクリーンのスリット間隙：  １５０μｍ
ローター先端周速：  １０ｍ／ｓｅｃ
【００８６】
ホールディングタンク５内に、単量体混合物（予備分散工程で得られた予備分散重合性単量体混合物）を投入した。この際、ジャケット８の温度制御媒体入口９から温度制御用媒体（温水または冷水）を導入し、温度制御媒体出口１０から排出することにより、ホールディングタンク５内の液温を２５℃に調整した。
【００８７】
この単量体混合物を、循環ポンプ１３を用いて、ホールディングタンク５から５ｋｇ／分の供給速度でメディア式分散機１内に連続的に供給した。
【００８８】
この単量体混合物を連続的に供給すると、ローター１６の回転により生じる遠心力と激しく運動するメディア粒子１７により、分散液に強い剪断力が働いてマゼンタ着色剤が微細化される。マゼンタ着色剤が微細に分散した性単量体混合物は、メディア分離スクリーン１８によりメディア粒子１７と分離され、液体排出路２５を経て液体排出口４から外部に排出される。液体排出口４から排出した単量体混合物は、ライン１５を経てホールディングタンク５内に戻される。ホールディングタンク５内に戻されたマゼンタ着色剤が微細に分散した単量体混合物は、ライン１２及び１４を経て、再びメディア式分散機１内に連続的に供給される。このように、メディア式分散機内を循環させながら分散処理を行なった。
【００８９】
分散処理中、メディア分離スクリーン１８の表面付近に移動したメディア粒子１７は、回転するローター１６とメディア分離スクリーン１８の遠心効果により、該ローター１６の一方の端部に設けられた円筒状部２４のメディア粒子排出スリット２３から分散室に戻され、メディア分離スクリーン１８表面に滞留することがない。したがって、分散処理中、ケーシング２内の圧力は０．０５Ｍｐａで安定していた。運転中、液体排出口４から排出されるマゼンタ着色剤が微細に分散した単量体混合物の温度が２５℃となるように、冷却水を冷却媒体入口２０からジャケット２２内に供給し、冷却媒体出口２１から排出して温度制御を行なった。
循環回数θが４回となるまで分散処理を行ない、運転を停止した。
得られた分散された単量体混合物（分散重合性単量体混合物）の粘度は、４００ｍＰａ・ｓであった。
【００９０】
次に、マゼンタ着色剤が微細に分散している分散重合性単量体混合物９０．２７５部に、スチレン１０部、帯電制御剤（スチレン／アクリル樹脂、藤倉化成株式会社製、商品名「ＦＣＡ−２０７Ｐ」）５部、ポリメタクリル酸エステルマクロモノマー（東亜合成化学工業株式会社製、商品名「ＡＡ６」）０．５部、ジペンタエリスリトールヘキサミリステート８部、分子量調整剤としてｔ−ドデシルメルカプタン１．２部、及び架橋性単量体としてジビニルベンゼン０．３部を添加し、攪拌、溶解して分散重合性単量体組成物を調製した。
【００９１】
他方、イオン交換水２５０部に塩化マグネシウム（水溶性多価金属塩）６．５部を溶解した水溶液に、イオン交換水５０部に水酸化ナトリウム（アルカリ金属水酸化物）５部を溶解した水溶液を攪拌下で徐々に添加することにより、分散安定剤を含有の水系分散媒体として、水酸化マグネシウムコロイド（難水溶性の金属水酸化物コロイド）分散液を調製した。
【００９２】
上記により得られた水酸化マグネシウムコロイド分散液に、上記分散重合性単量体組成物を投入、撹拌後、重合開始剤としてｔ−ブチルパーオキシ−２−エチルヘキサノエート（日本油脂社製、商品名「パーブチルＯ」）５部をさらに投入し、インライン型乳化分散機（荏原製作所社製、商品名「マイルダー」）を用いて、１５，０００ｒｐｍの回転数で１０分間、高剪断攪拌して、分散重合性単量体組成物の液滴を形成し、分散重合性単量体組成物分散液を得た。
【００９３】
得られた分散重合性単量体組成物分散液を、攪拌翼を装着した反応器内に投入し、９０℃で重合反応を開始させた。重合転化率がほぼ１００％に達した後、重合温度はそのままにして、シェル用重合性単量体としてメチルメタアクリレート１部と、イオン交換水１０部に溶解した、２，２′−アゾビス〔２−メチル−Ｎ−〔１，１−ビス（ヒドロキシメチル）−２−ヒドロキシエチル〕プロピオンアミド〕（和光純薬工業株式会社製、商品名「ＶＡ０８６」）０．１部（シェル用重合開始剤）を添加し、９０℃で３時間反応を継続した後、反応を停止し、コアシェル型の着色重合体粒子の水分散液を得た。この水分散液のｐＨは、９．５であった。
【００９４】
得られた水分散液を攪拌しながら、硫酸により水分散液のｐＨを６以下とし、２５℃、１０分間攪拌を継続する、酸洗浄を行なった。その後、濾過により水を分離した後、新たにイオン交換水５００部を加えてリスラリー化して、１０分間攪拌を行なう、水洗浄を行なった。濾過、脱水、水洗浄を数回繰り返し行なってから着色重合体粒子を濾過分離して、湿潤した着色重合体粒子を得た。湿潤した着色重合体粒子を真空乾燥機の容器内に入れ、圧力４，０００Ｐａ、温度５０℃で真空乾燥した。
【００９５】
乾燥後の着色重合体粒子の粒径分布は、体積平均粒径Ｄｖ＝６．７６μｍ、数平均粒径Ｄｐ＝５．８９μｍ、１６μｍ以上の体積％＝０．９１％、２０μｍ以上の体積％＝１．３％、であった。
【００９６】
上記により得られた着色重合体粒子１００部に、疎水化処理されたシリカ微粒子（キャボット社製、製品名「ＴＧ８２０Ｆ」）０．８部と、疎水化処理されたシリカ微粒子（日本アエロジル社製、製品名「ＮＥＡ５０」）１部を添加し、ヘンシェルミキサーを用いて混合して非磁性一成分重合トナーを調製した。結果を表１に示す。
【００９７】
（実施例２）
実施例１において、着色剤の添加量を５．５部から５部に変更し、予備分散機をインライン型乳化分散機からタービン型撹拌機（特殊機化工業社製、機器名「ＴＫホモミキサー」）に変更し、予備分散の処理時間を循環回数２６回から１０分間とした以外は実施例１と同様にして重合トナーを調製した。結果を表１に示す。
【００９８】
（実施例３）
実施例１において、予備分散工程における循環回数を２６回から２０回とし、分散工程における、メディア式分散機のメディア粒子の粒径を０．３ｍｍから０．１ｍｍと変更した以外は実施例１と同様にして重合トナーを調製した。結果を表１に示す。
【００９９】
（実施例４）
実施例１において、マゼンタ着色剤５．５部から、イエロー着色剤７部（（山陽色素社製、商品名「Ｆａｓｔ  Ｙｅｌｌｏｗ７４１５」）６部及び（山陽色素社製、商品名「Ｆａｓｔ  Ｙｅｌｌｏｗ７４１６」）１部）、予備分散工程の循環回数を２６回から６回とした以外は実施例１と同様にして重合トナーを調製した。結果を表１に示す。
【０１００】
（実施例５）
実施例４において、イエロー着色剤７部から、シアン着色剤（大日本インキ社製、商品名「ＣＴＢＸ１２１」）５部とした以外は実施例４と同様にして重合トナーを調製した。結果を表１に示す。
【０１０１】
（比較例１）
実施例４において、予備分散工程を行なわなかったことと、分散工程における、メディア式分散機のメディア粒子の粒径を０．３ｍｍから０．１ｍｍと変更した以外は実施例４と同様にして分散工程を開始したが、循環回数が２．８回の時点で、メディア式分散機内に単量体混合物が閉塞してしまったため、分散工程を停止した。得られた液の粘度を測定し、以降の操作は中止した。結果を表１に示す。
【０１０２】
（比較例２）
実施例１において、マゼンタ着色剤５．５部から、シアン着色剤（大日本インキ社製、商品名「ＣＴＢＸ１２１」）５部とし、予備分散工程の循環回数を２６回から２回とし、分散工程の循環回数を４回から１回とした以外は実施例１と同様にして、重合トナーを調製した。結果を表１に示す。
【０１０３】
（比較例３）
実施例１において、予備分散工程の循環回数を２６回から２回に、メディア式分散機のメディアの粒径を０．３ｍｍから０．１ｍｍとした以外は実施例１と同様にして重合トナーを調製した。結果を表１に示す。
【０１０４】
【表１】
2006208825.tif 000002
【０１０５】
表１に記載されている試験結果より、以下のことがわかる。
単量体混合物の粘度が本願規定の範囲より低いものを用い、粘度増加率が規定の範囲より大きい比較例１では、分散工程中に、単量体混合物が分散機内で閉塞し、分散工程を継続することが出来なかった。粘度増加率が規定の範囲より小さい比較例２では、分散工程の操業安定性が悪く、重合性単量体への着色剤の分散が十分行なわていないため、得られた重合トナーの画像濃度が低かった。また、着色剤などの凝集物がメディア式分散機内に多く残留していた。単量体混合物の粘度が本願規定の範囲より低い比較例３でも、比較例２同様の結果であった。
これに対し、実施例の重合トナーでは、印字濃度に優れ、重合トナーを、安定的、かつ効率良く製造できた。
【産業上の利用可能性】
【０１０６】
本発明の製造方法により得られた重合トナーは、ファクシミリ、複写機、及びプリンター等の電子写真法による画像形成装置において、現像剤として用いることができる。
【図面の簡単な説明】
【０１０７】
【図１】本発明の実施例で採用している、分散工程で用いるシステムの説明図である。
【図２】本発明の実施例で採用している、メディア式分散機の断面図である。
【符号の説明】
【０１０８】
１：メディア式分散機
２：ケーシング
３：液体供給口
４：液体排出口
５：ホールディングタンク
６：撹拌モーター
７：撹拌翼
８：ジャケット
９：温度制御媒体入口
１０：温度制御媒体出口
１１：バルブ
１２：ライン
１３：循環ポンプ
１４：ライン
１５：ライン
１６：ローター
１７：メディア粒子
１８：メディア分離スクリーン
１９：駆動軸
２０：冷却媒体入口
２１：冷却媒体出口
２２：ジャケット
２３：メディア粒子排出スリット
２４：ローターの円筒状部
２５：液体排出路
【図１】
2006208825.tif 000003
【図２】
2006208825.tif 000004